(57)【特許請求の範囲】
【請求項１】
ポリアミドに対し、テトラフルオロエチレン−エチレン共重合体を２〜３０重量％添加した組成物を溶融紡糸することにより得られたモノフィラメントであって、比重：１．１５〜１．３４、直径（Ｄ）：０．０５〜２．０ｍｍ、引張強度（ｇ／ｄ）≧−１．８×Ｄ＋８．５、結節強度（ｇ／ｄ）≧−１．３×Ｄ＋７．１（ただし、Ｄはモノフィラメントの直径（ｍｍ）を示す）の特性を有することを特徴とする水産資材用モノフィラメント。
【請求項２】
ポリアミドが相対粘度（ηｒ）が３．０〜５．５のポリカプラミド（ナイロン６）、またはカプロアミド単位（ナイロン６単位）とヘキサメチレンアジパミド単位（ナイロン６６単位）とからなるナイロン６／６６共重合体であることを特徴とする請求項１に記載の水産資材用モノフィラメント。
【請求項３】
ポリアミドモノフィラメントが親水性油剤で表面処理されていることを特徴とする請求項１または２に記載の水産資材用モノフィラメント。
【請求項４】
請求項１〜３のいずれか１項に記載のモノフィラメントからなることを特徴とする釣糸。
【請求項５】
請求項１〜３のいずれか１項に記載のモノフィラメントからなることを特徴とする漁網。
【発明の詳細な説明】
【０００１】
【発明の属する技術分野】
本発明は沈降性、耐摩耗性および強度が均衡してすぐれ、任意の色に着色可能で、特に釣糸や漁網の用途に適した水産資材用モノフィラメントに関するものである。
【０００２】
【従来の技術】
従来から、水産資材用合成樹脂モノフィラメントとしては、ナイロン６またはナイロン６を主体とする共重合ナイロンを中心としたポリアミド系モノフィラメントが好適に用いられている。
【０００３】
すなわち、ポリアミドモノフィラメントは、柔軟性に富み、強度も大きく、さらに適度な伸びを有しており、なかでも釣糸や漁網としての基本的な性能をバランスよく具備していることから、水産資材用途向けの素材として好適に用いられてきた。
【０００４】
しかしながら、これらのポリアミド系モノフィラメントは、これを水産資材用に適用した場合に、一般的に水とのなじみが悪く、水中に沈み難いばかりか、沈降速度が遅いという欠点があった。。
【０００５】
例えば、水とのなじみの悪いモノフィラメントを釣糸として使用した場合は、糸は水面に浮いたままの状態となり、水面の波や風の影響を受け、魚からの当たりが取りにくくなるばかりか、当たりを知るためのウキを移動させてしまい、釣りを行うことすら困難な状況になる。
【０００６】
また、沈降速度が遅いモノフィラメントを釣糸として使用した場合は、水底に住む魚を釣る時に、目的の深さ（いわゆる棚）に到達するまでに目的外の魚に餌を取られてしまい、釣果が著しく悪くなるなどの問題が生じる。
【０００７】
これらの問題を解決するための従来技術としては、ポリアミド系モノフィラメントの高比重化が検討されており、例えば高比重添加剤としてＭＯ・Ｆｅ2 Ｏ3 のフェライトを添加する方法（特開昭６０−８３５２０号公報）および高比重添加剤としてカーボンブラックおよび／またはグラファイトを添加する方法などが提案されている。
【０００８】
しかるに、これら高比重添加剤を用いた従来技術は、高比重な釣糸を得る技術としてはかなりすぐれたものではあるが、これら方法で得られる釣糸は、いずれも黒褐色となってしまうため、現在釣糸に求められている多様な色調に対応することができないという問題があって、釣糸としては依然不十分なものであるばかりか、同様な問題がその他の水産資材用モノフィラメントにも残されているのが現状であった。
【０００９】
【発明が解決しようとする課題】
本発明は上述した従来技術における問題点の解決を課題として検討した結果達成されたものである。
【００１０】
したがって、本発明の目的は、水産資材用モノフィラメントとして求められる強度、柔軟性を損なうことなく、耐摩耗性、水とのなじみ、沈降性を付与し、さらには所望の色に着色することが可能な水産資材用モノフィラメントを提供することにある。
【００１１】
【課題を解決するための手段】
本発明者らは、上記の目的を達成すべく種々検討を重ねた結果、ポリアミドに添加する高比重添加剤として、テトラフルオロエチレン−エチレン共重合体（以下、ＥＴＦＥと呼ぶ）を使用したポリアミド系モノフィラメントが、上記の目的を満たすものであり、これを釣糸や漁網などの水産資材用に適用した場合に、最適の効果が発現することを見出し、本発明に至った。
【００１２】
すなわち、本発明の水産資材用モノフィラメントは、ポリアミドに対し、ＥＴＦＥを２〜３０重量％添加した組成物を溶融紡糸することにより得られたモノフィラメントであって、比重：１．１５〜１．３４、直径（Ｄ）：０．０５〜２．０ｍｍ、引張強度（ｇ／ｄ）≧−１．８×Ｄ＋８．５、結節強度（ｇ／ｄ）≧−１．３×Ｄ＋７．１（ただし、Ｄはモノフィラメントの直径（ｍｍ）を示す）の特性を有することを特徴とする。
【００１３】
また、本発明においては、ポリアミドが相対粘度（ηｒ）が３．０〜５．５のポリカプラミド（以下ナイロン６と呼ぶ）、またはカプロアミド単位（以下ナイロン６単位と呼ぶ）とヘキサメチレンアジパミド単位（以下ナイロン６６単位と呼ぶ）とからなるナイロン６／６６共重合体である場合、およびポリアミドモノフィラメントが親水性油剤で表面処理されている場合がそれぞれ好ましく、これらの場合にはさらにすぐれた効果を期待することができる。
【００１４】
そして、本発明のポリアミド系モノフィラメントは、特に釣糸、漁網などの水産資材用途に好適に用いることができる。
【００１５】
【発明の実施の形態】
本発明における水産資材用モノフィラメントの主たる構成成分として用いるポリアミドとしては、ナイロン６、ナイロン６６、ナイロン６１０、ナイロン１１、ナイロン１２、さらにこれら各種ナイロンの相互共重合体が挙げられる。
【００１６】
本発明においては、これらのポリアミド中でも、ＪＩＳ  Ｋ６８１０  ４．４．１項記載の方法（硫酸法）に準じて測定した相対粘度（ηｒ）が３．０〜５．５の範囲にあるナイロン６またはナイロン６単位とナイロン６６単位とのナイロン６／６６共重合体を使用した場合に最も望ましい効果を得ることができる。
【００１７】
ただし、これらポリアミドの相対粘度が、３．０未満では得られるモノフィラメントの強度が不足して、水産資材用モノフィラメントとしては不十分なものとなり、また５．５を越すような非常に高粘度ポリマーの場合は、紡糸時の操業性が極めて低下するなどの好ましくない傾向が招かれる。
【００１８】
なお、ナイロン６／６６共重合体を用いる場合、その共重合比率としてはナイロン６単位が９８〜７０重量％、ナイロン６６単位が２〜３０重量％の割合が好ましい。
【００１９】
ここで、ナイロン６６単位が３０重量％以上で構成されたナイロン６／６６共重合ポリマーを用いた場合は、得られるモノフィラメントの釣糸として強度が不十分になるという好ましくない傾向が招かれる。
【００２０】
本発明で高比重添加剤として使用するフッ素樹脂にはＥＴＦＥが使用される。
【００２１】
ただし、ＥＴＦＥは、そのポリアミドに対する添加量が２〜３０重量％、好ましくは４〜２６重量％の範囲に制限される。
【００２３】
また、ＥＴＦＥのポリアミドに対する添加量が３０重量％を越える場合は、高比重化および耐摩耗性の点では好ましいが、得られるモノフィラメントの強度が低下し、非常に硬く柔軟性に欠けるモノフィラメントとなるため好ましくない。逆に、添加量が２重量％未満の場合には、所望の比重に到達しないばかりか、耐摩耗性向上効果が得られないため好ましくない。
【００２４】
本発明の水産資材用モノフィラメントは、１．１５〜１．３４の比重を有することを特徴とし、さらには１．１７〜１．２７の範囲であることが好ましい。
【００２５】
すなわち、比重が上記の範囲にある本発明のモノフィラメントを、例えば釣糸として使用した場合には、特に沈降性にすぐれるため、ヘラ鮒釣りや鯉釣りで行われるウキ釣りに好適に用いることができる。通常、これらの釣りでは、針に餌を付けた仕掛け（以降、単に仕掛けと呼ぶ）を水中に投入後、釣糸とそれを結束させた釣竿の穂先部分を水中に沈めることが行われているが、これは釣糸が水面に浮いた状態では、波や風の影響でウキが移動してしまうのを防ぐため、さらには魚からの当たりに対して瞬間的な合わせを可能にするためである。しかるに、従来からあるポリアミド系モノフィラメントの釣糸は、低比重で水に沈みにくいため、仕掛けを水中に投入後、竿を手前に引っ張り、釣糸を水中に沈める操作を必要とし、このことに起因して仕掛けがポイントから外れてしまい、釣果に大きく影響することがしばしばあった。
【００２６】
これに対し、比重が１．１５〜１．３４の範囲にある本発明の水産資材用モノフィラメントは、これをウキ釣り用の釣糸として用いた場合に、上記のような不具合を生じることがなく、操作性、当たりの取り易さ、釣果の改良効果が大きいという特徴があるのである。
【００２７】
ただし、比重が１．１５未満の場合は、従来からあるポリアミド系モノフィラメント製釣糸と同様に操作性が劣り、当たりが取りにくく、釣果が小さい傾向となるため好ましくない。
【００２８】
また、比重が１．３４を越える場合は、沈降性が大きくなり、糸が水面に浮いたままの状況にならず、釣糸が水面の波や風の影響を受けることがなくなり、しかも竿を手前に引っ張り釣糸を水中に沈める必要がなくなるが、逆に糸の比重が高すぎるため、糸の重みでウキが沈みがちになり、さらに竿先からウキまでの釣糸が沈み過ぎるため、この糸の重みでウキがポイントから手前に移動してしまうなど、実釣面での悪影響を及ぼすことになるため好ましくない。
【００２９】
なお、こうしたウキ釣りを行う場合に、単に比重が高いモノフィラメントからなる釣糸でよいならば、現在好適に使用できる釣糸としては、ポリフッ化ビニリデン（比重：約１．７８）製やポリエステル（比重：約１．３８）製の釣糸が使用できるわけであるが、これら釣糸がヘラ鮒や鯉釣りの道糸として好適に用いられていないのは、比重が高すぎるが故に上記のような問題が頻発し、満足な釣りが行えないためである。
【００３０】
本発明の水産資材用モノフィラメントは、上記ポリマー特性と比重と共に、高い引張強度と結節強度を有していることを特徴とする。引張強度や結節強度は、いずれもそのモノフィラメントの直径によって変化し、直径が大きいほど低下するのが通常であるが、本発明の水産資材用モノフィラメントにおいては、直径の増大にともなう強度低下の割合が低いことも特徴の一つである。
【００３１】
すなわち、本発明の水産資材用モノフィラメントは、直径Ｄが０．０５〜２．０ｍｍの範囲にあり、さらに直径Ｄと引張強度および結節強度の関係が、引張強度（ｇ／ｄ）≧−１．８×Ｄ＋８．５、結節強度（ｇ／ｄ）≧−１．３×Ｄ＋７．１の範囲を満足することを特徴とする。
【００３２】
ここで、構成するモノフィラメントの直径Ｄが０．０５ｍｍ未満と細すぎる場合は、剛性が不足するため、水産資材用途として単独で用いることができず好ましくない。また、直径Ｄが２．０ｍｍを越えるほどに太すぎる場合は、糸中に気泡（いわゆるボイド）が入るなど製糸性が劣る傾向になるため好ましくない。さらに、直径Ｄが２．０ｍｍを越えるほどに太すぎるモノフィラメントでは、釣糸や漁網として使用する場合には剛直性が高すぎ、糸をリールに巻いたり釣竿を用いて行う一般の釣り用には適さなくなり、また漁網として使用する場合にも、編網が困難になるなどの問題が生じるため好ましくない。
【００３３】
ここで、本発明の水産資材用モノフィラメントを例えば釣糸とする場合に、モノフィラメントの直径が０．２１ｍｍ（１．５号）のときの引張強度は８．１ｇ／ｄ以上、結節強度は６．８ｇ／ｄ以上であり、０．３７ｍｍ（５号）のときの引張強度は７．８ｇ／ｄ以上、結節強度は６．６ｇ／ｄ以上であって、いずれの場合にもすぐれた強度特性を発現する。
【００３４】
このように、引張強度と結節強度が同時に高いことは、水産資材用モノフィラメントとしてどのような結び方をしても高強度であるという特性を保持するために非常に重要である。つまり、比較的小さい曲げ歪みを受ける場合は引張強度に近く、大きな曲げ歪みを受ける場合は結節強度でほぼ代表されるからである。
【００３５】
加えて、本発明の水産資材用モノフィラメントは、これを構成するモノフィラメントの直径Ｄとサンドペーパー法（後述）による摩耗回数（Ｓ）、つまり耐摩耗性の評価を行ったときの関係が、１８０−６０×Ｄ（ただしＤは直径の値）以上で示されるすぐれた耐摩耗性を有することをも特徴とする。
【００３６】
上記の関係は、例えば釣糸を構成するモノフィラメントの直径が、０．２１ｍｍ（１．５号）のとき１６８回以上、０．３７ｍｍ（５号）のとき１５８回以上の摩耗回数で、釣糸が切断することを示すものであり、このように摩耗回数で評価した耐摩耗性に代表されるすぐれた耐久性は、高比重添加剤としてフッ素系樹脂を用いたことによるものであり、釣糸、漁網などの水産資材用モノフィラメントとして非常に好ましい重要な特性である。
【００３７】
この耐摩耗性が上記式から逸脱する場合は、耐久性、特に硬い物と擦過した場合の耐久性が弱いことを意味する。すなわち、上記式を逸脱したモノフィラメントを釣糸とした場合には、上述のヘラ鮒や鯉釣りにおけるウキ釣りを行う場合において、魚のいる所望の棚（深さ）へ仕掛け（餌）を運んでこれらの棚を探る際に、道糸に固定したウキや重りを移動する必要が生じ、これらの移動による作業で糸に傷が生じたりさらには糸切れが生じることになるため好ましくない。また、漁網に用いた場合も、耐摩耗性が低い場合には、船やこれら網を巻き取る装置との擦過により、糸切れが頻発し、網が破れたりするなどの好ましくない傾向が招かれることになる。
【００３８】
なお、単にモノフィラメントの耐摩耗性のみを向上させる技術として、ポリエチレン系樹脂やシリコン系成分などを添加したポリアミド系モノフィラメントや水産資材用モノフィラメントが従来から知られている。しかるに、これらの成分を含有したモノフィラメントは、単純に耐摩耗性のみについての向上効果が得られるものの、本発明のモノフィラメントより低比重なものとなり、本発明のモノフィラメントの特徴である高比重で沈降性にすぐれるなどの点では数段劣るものしか得ることができない。
【００３９】
したがって、本発明の高比重で沈降性にすぐれ、かつ高い耐摩耗性を示す水産資材用ポリアミドモノフィラメントは、従来に比しきわめてすぐれた効果を発現し得るものであるといえる。
【００４０】
さらに、本発明の水産資材用ポリアミドモノフィラメントは、親水性油剤で表面処理されていることが好ましい。
【００４１】
ここで用いられる親水性油剤としては、多価アルコール脂肪酸部分エステル／ポリエーテル変性シリコーン／カチオン・ノニオン系乳化剤／水の混合品、ポリエーテル変性シリコーン／脂肪酸Ｋ塩／水の混合品、ノニオン系浸透剤／水の混合品、カチオン系界面活性剤／水の混合品などが挙げられ、これらの付与方法としては、親水性油剤の満たされた浴中にモノフィラメントを浸漬する方法、親水性油剤をモノフィラメントに噴霧する方法、親水性油剤をタッチローラーによりモノフィラメントに付着させる方法などを採用することができ、親水性油剤を付与させたモノフィラメントは、その後、乾燥させることにより十分に、その所望とする親水性の効果を発揮することができる。
【００４２】
本発明の水産資材用モノフィラメントは、ＥＴＦＥを高比重添加剤とし、これをポリアミドに対し２〜３０重量％の範囲で添加し、所望の比重になるようにあらかじめ混合した原料組成物、または溶融紡糸を行う紡糸機に供給する直前に、所望の比重になるようにミキシング装置によりポリアミドとフッ素樹脂とを混合した原料組成物を用い、通常の溶融紡糸に使われるエクストルダー型紡糸機により、従来から一般的に採用されている公知の溶融紡糸方法により製造することができる。
【００４３】
また、本発明で用いる原料組成物には、上記高比重添加剤以外にも、その所望特性を阻害しない範囲で、例えば顔料、染料、耐候剤、酸化防止剤、結晶化抑制剤および可塑剤などの添加剤を含有させることができる。
【００４４】
かくしてなる本発明の水産資材用モノフィラメントは、強度、柔軟性を損なうことなく、耐摩耗性にすぐれ、水とのなじみが良くて沈降速度が速く、さらには所望の色に着色することが可能なことから、釣糸、漁網および延縄などの各種水産資材用途に好適に適用することができる。
【００４５】
【実施例】
以下、本発明のモノフィラメントを釣糸として使用した場合の実施例を挙げて、本発明をさらに詳細に説明するが、本発明はその要旨を越えない限り以下の実施例に何ら限定されるものではない。
【００４６】
また、上記および下記実施例中の水産資材用モノフィラメントからなる釣糸の物性などは以下の方法により測定した値である。
【００４７】
（１）相対粘度（ηｒ）：ＪＩＳ  Ｋ６８１０  ４．４．１項記載の方法（硫酸法）に準じて測定した。
【００４８】
（２）融点（℃）：ＪＩＳ−Ｋ７１２１の定義によった。すなわち、微粉末状にしたフッ素樹脂試料を５ｍｇ秤量しアルミパン中に詰めた後、セイコー電子工業（株）製示差走査熱量測定機“ＤＳＣ２２”を用い、加熱速度：１０℃／分で昇温後（１ｓｔ．Ｒｕｎ）、続いて冷却速度：１０℃／分で冷却。その後さらに加熱速度：１０℃／分で昇温（２ｎｄ．Ｒｕｎ）した時の融解ピークの頂点の温度により測定した。
【００４９】
（３）比重：紡糸後のモノフィラメント試料を用い、下記の方法により測定した（浮沈法）。すなわち、試料を５ｍｍ以下に切断し、８０℃で３０分間乾燥する。これを冷却後、試験管内に入れ、比重をあらかじめ１．１３５に調整してある混合液１０ｃｃを加え、２５℃の恒温槽に設置する。その後、試料が混合液の中心に浮遊するように四塩化炭素を加える。次に、あらかじめ容量（Ａ）および重量（Ｂ）が既知であるピクノメーターに該混合液を移し１０分間恒温槽で調温する。調温後、ピクノメーターの標量線に混合液の液面を合わせ、混合液の満たされたピクノメーターを取り出し、水分を拭き取り直示天秤で秤量する（Ｃ）。これらの結果より（Ｃ−Ｂ）／Ａの式で比重を算出した。
【００５０】
（４）引張強度，結節強度（ｇ／ｄ）：ＪＩＳ−Ｌ１０１７の定義によった。すなわち、綛状にとった試料を２０℃、６５％ＲＨの温湿度調整室で２４時間放置後、（株）オリエンテック社製“テンシロン”ＵＴＭ−４−１００型引張試験機を用い、試長：２５０ｍｍ、引張速度：３００ｍｍ／分の条件で測定した。
【００５１】
（５）直径（Ｄ）：デジタルマイクロメーター（ＭＩＴＵＴＯＹＯ製）で釣糸の長径と短径を測定しその平均値で示した。
【００５２】
（６）摩耗回数（Ｓ）：試料を２０℃、６５％ＲＨの温湿度調整室で２４時間放置後、ｄ（繊度）×１／２０の荷重を掛けた釣糸（モノフィラメント）を、１８０回／分で回転しているサンドペーパー＃３２０で被覆した外径５０ｍｍφのステンレス棒の上にセットし、さらに、トラバース速度７０ｍｍ／分（トラバース幅３５ｍｍ）の条件で釣糸を移動させて切断に至るまでの回転数を測定し、耐摩耗性の評価を行った。
【００５３】
（７）製糸性（操業性）：２４時間連続紡糸を行い、下記の基準で評価した。
【００５４】
◎（良好）…延伸切れおよび製糸中の未延伸糸にボイドの発生が全くない
○（普通）…製糸中の未延伸糸にボイドの発生は認められないが延伸切れが１回発生した
×（不良）…延伸切れが２回以上発生または製糸中の未延伸糸にボイドの発生が認められた。
【００５５】
（８）沈降性：下記に示す基準で、数名の釣人により評価した。
【００５６】
◎（極めて良好）…特に釣竿の操作をしなくとも釣糸（道糸）の沈みが早く、釣竿の穂先からウキにかけて釣糸のタルミもなく良好に使用できる
○（良好）…時折、釣糸が水面に浮いたままの状態が発生するが、わずかな釣竿の操作で釣糸が沈み、釣糸として十分に使用できる
×（不良）…仕掛けの投入の度に、釣糸が水面に浮いたままの状態となる。また、わずかの釣竿の操作では釣糸が沈まず非常に使いにくい。
【００５７】
［実施例１］
ナイロン６／６６共重合体チップ（相対粘度ηｒ：４．２）９２重量％に対し、ＥＴＦＥチップ（融点：２２５℃）を８重量％添加し、さらに着色剤としてカラーパウダーを０．０８％添加したものを撹拌ブレンドした原料組成物を、溶融紡糸機に供給し、２９０℃の温度で溶融、ノズルから押し出した後、ただちに温度１０℃の水中で冷却固化させ未延伸糸を得た。
【００５８】
上記未延伸糸を引き続き、１段目延伸条件：１００℃の水蒸気中で３．８倍、次いで２段目延伸条件：２１０℃の不活性気体中で１．５５倍延伸（トータル延伸倍率５．９倍）で延伸し、その後同じく１８０℃の不活性気体中にてリラックス率：０．９倍の熱セット処理を行った後、親水性油剤をタッチローラーにて付与させ、直径０．１７ｍｍのポリアミド系モノフィラメントからなる釣糸を得た。得られた釣糸の製糸条件、物性および沈降性評価結果を表１に示す。
【００５９】
［実施例２〜６および比較例１〜５］
実施例１と同一の製糸プロセスを用い、使用ポリアミドの種類や相対粘度、使用弗素樹脂の添加率、種類を表１および表２に示したように変更して溶融紡糸を行い、ポリアミド系モノフィラメントからなる釣糸を得た。得られた釣糸の製糸条件、物性および沈降性評価結果を表１および表２に示す。
【００６０】
【表１】
0003764921.tif 000002
【表２】
0003764921.tif 000003
以上の結果から明らかなように、本発明によるポリアミドモノフィラメント製釣糸は、製糸性が良好であり、いずれも十分な引張強度、結節強度を持ち、さらにはすぐれた耐摩耗性を示し、沈降性も良好で、釣糸に求められる特性をバランス良く持ち合わせており、非常にすぐれたものであった。
【００６１】
一方、表２の結果から、本発明外の比較例１〜５の場合は、釣糸としての特性が不満足であるか、製糸性が不満足なものであった。
【００６２】
すなわち、高比重添加剤としてのＥＴＦＥの添加量が低い比較例１の場合は、得られるモノフィラメントの比重が低くなり沈降性が悪く、また耐摩耗性も低く釣糸として不十分なものであった。
【００６３】
逆に、高比重添加剤の添加量が多すぎた比較例２の場合は、得られたモノフィラメントは沈降性および耐摩耗性は良好であるが、製糸中に冷却工程で未延伸糸にボイドが入り延伸切れが発生するなど、製糸性が悪く不満足であった。また、得られたモノフィラメントの引張強度、結節強度とも低いものとなり不十分であった。
【００６４】
また、モノフィラメントの直径が細すぎる比較例３の場合は、単独で使用するには糸の剛性が低すぎ、釣糸としては強さに欠けるものとなった。さらに、製糸性の点でも、時折延伸切れが発生するなど不安定であった。
【００６５】
逆に、モノフィラメントの直径が太すぎる比較例４の場合は、冷却工程で糸の真円性が低下したり、未延伸糸にボイドが発生するなど不安定であり、さらに延伸切れも発生し製糸性が非常に不安定であった。
【００６８】
また、高比重添加剤としてＥＴＦＥ以外のフッ素系樹脂（テトラフルオロエチレン−パーフルオロアルキルビニルエーテル共重合体：ＰＦＡ）を用いた比較例５の場合は、製糸条件として適用できる紡糸温度が高くなりすぎ、ポリアミドが着色を起こし、さらには分解する状況となり紡糸不能となった。
【００６９】
【発明の効果】
以上説明したように、本発明の水産資材用モノフィラメントは、高強度でかつ耐摩耗性にすぐれ、水とのなじみが良く沈降性に富み、さらに任意の色に着色の可能なすぐれた性能を有している。
【００７０】
したがって、本発明の水産資材用モノフィラメントは、そのすぐれた特性を生かしてすなわち、釣糸、漁網および延縄などの水産資材用途に好適に適用することができる。